(57)【要約】  【課題】表面に付着した油剤が脱落しにくく、かつ削れに強いなどの優れた性能を持ち、工業用織物を製織する際には、整経や製織がしやすく、且つ織面品質に優れた工業用織物を得ることができるモノフィラメントおよびこのモノフィラメントを使用した工業用織物の提供。  【解決手段】合成樹脂製モノフィラメントの表面に分子量が４００〜４０００である水溶性ポリエーテル変性シリコーンとこの水溶性ポリエーテル変性シリコーン以外の界面活性剤とからなる油剤が０．００１〜０．１５重量％付着しているモノフィラメントであり、前記水溶性ポリエーテル変性シリコーン以外の界面活性剤が、脂肪族スルホン酸塩、高級アルコール硫酸エステル塩、高級アルコールＥＯ付加物硫酸エステル塩、高級アルコールリン酸エステル塩、高級アルコールＥＯ付加物リン酸エステル塩およびベタイン型両性界面活性剤から選ばれた少なくとも一種であることが好ましい。【選択図】なし【特許請求の範囲】
【請求項１】
合成樹脂製モノフィラメントの表面に分子量が４００〜４０００である水溶性ポリエーテル変性シリコーンとこの水溶性ポリエーテル変性シリコーン以外の界面活性剤とからなる油剤が０．００１〜０．１５重量％付着していることを特徴とするモノフィラメント。
【請求項２】
前記水溶性ポリエーテル変性シリコーン以外の界面活性剤が、脂肪族スルホン酸塩、高級アルコール硫酸エステル塩、高級アルコールＥＯ付加物硫酸エステル塩、高級アルコールリン酸エステル塩、高級アルコールＥＯ付加物リン酸エステル塩およびベタイン型両性界面活性剤から選ばれた少なくとも一種であることを特徴とする請求項１に記載のモノフィラメント。
【請求項３】
前記水溶性ポリエーテル変性シリコーンが、全油剤中に６５〜９５重量％含有されることを特徴とする請求項１または２に記載のモノフィラメント。
【請求項４】
前記モノフィラメントを走行糸式摩擦係数試験機に供し、走行速度５０ｍ／分、且つ一次側張力０．２ｇ／ｄの条件下で測定した糸／金属間動摩擦係数が０．３〜０．７であり、走行速度８００ｍ／分、且つ一次側張力０．３ｇ／ｄの条件下でモノフィラメントを鰐口タイプのセラミック製ストレージテンサーからなる摩擦体に１０分間接触通過させた際の摩擦体に堆積したモノフィラメントの削れ量が２０．０ｍｇ以下であることを特徴とする請求項１〜３のいずれか１項に記載のモノフィラメント。
【請求項５】
前記合成樹脂モノフィラメントが、ポリアミド樹脂、ポリエステル樹脂、ポリフェニレンサルファイド樹脂、ポリオレフィン樹脂およびフッ素樹脂から選ばれた少なくとも一種からなることを特徴とする請求項１〜４のいずれか１項に記載のモノフィラメント。
【請求項６】
直径が０．０５〜２．０ｍｍであることを特徴とする請求項１〜５のいずれか１項に記載のモノフィラメント。
【請求項７】
請求項１〜６のいずれか１項に記載のモノフィラメントを構成素材の少なくとも一部に使用したことを特徴とする工業織物。
【請求項８】
抄紙用織物であることを特徴とする請求項７に記載の工業織物。
【発明の詳細な説明】
【技術分野】
【０００１】
本発明は、表面に付着した油剤が脱落しにくく、かつ削れに強いモノフィラメントおよびこのモノフィラメントを使用した工業用織物に関するものである。
【背景技術】
【０００２】
近年、合成繊維、特にモノフィラメントを使用した工業用織物の加工技術の進歩はめざましく、特に高速織機の技術は年々向上している。
【０００３】
しかし、高速織機の技術向上に伴い、走行するモノフィラメントと各種糸道（ローラー、ガイド、ヘルド、筬など）との擦過量が増大する傾向になっており、これが原因で、モノフィラメントから油剤が脱落したり、モノフィラメントが削れたりして、脱落した油剤や削れカスが糸道に堆積し、さらには整経や製織中にモノフィラメントが切れたり、解舒張力に異常が発生したりするなどの様々な問題が生じるようになった。
【０００４】
この問題点を解決するための一手段として、シリコーン系の油剤を付着したモノフィラメント（例えば、特許文献１）が既に知られている。
【０００５】
しかし、このモノフィラメントは、油剤の付着量が少ないとモノフィラメントが削れやすく、逆に油剤の付着量が多いと油剤が脱落しやすいため、油剤の付着量のコントロールが極めて難しいといった問題を抱えており、工業用織物用途のモノフィラメントに使用するには実用性に欠けるものであった。
【０００６】
また、分子量が５０００〜４００００のエチレンオキサイド／プロピレンオキサイド共重合体を主要有効成分とする油剤を表面に付着したモノフィラメント（例えば、特許文献２参照）も知られているが、このモノフィラメントは油剤の粘着性が高いため、かえって油剤が脱落しやすく、一旦油剤が糸道に付着すると、整経や製織が極めて難しくなるばかりか、付着した油剤を清掃するために手間と時間が掛かるなどの問題を抱えていた。
【特許文献１】特開昭６２−７８２７８号公報
【特許文献２】特開２０００−２５６９６７号公報
【発明の開示】
【発明が解決しようとする課題】
【０００７】
本発明は、上述した従来技術における問題点の解決を課題として検討した結果達成されたものである。
【０００８】
したがって、本発明の目的は、表面に付着した油剤が脱落しにくく、かつ削れに強いなどの性能を持ち、工業用織物を製織する際には、整経や製織がしやすく、且つ織面品質に優れた工業用織物を得ることができるモノフィラメントおよびこのモノフィラメントを使用した工業用織物を提供することである。
【課題を解決するための手段】
【０００９】
本発明者は上記の目的を達成すべく種々検討を行った結果、特定の分子量を有する水溶性ポリエーテル変性シリコーンを主要有効成分とする油剤を合成樹脂モノフィラメントの表面に付着することにより、上記問題を解決するに至った。
【００１０】
すなわち、本発明のモノフィラメントは、合成樹脂製モノフィラメントの表面に分子量が４００〜４０００である水溶性ポリエーテル変性シリコーンとこの水溶性ポリエーテル変性シリコーン以外の界面活性剤とからなる油剤が０．００１〜０．１５重量％付着していることを特徴とする。
【００１１】
なお、本発明のモノフィラメントにおいては、
水溶性ポリエーテル変性シリコーン以外の界面活性剤が脂肪族スルホン酸塩、高級アルコール硫酸エステル塩、高級アルコールＥＯ付加物硫酸エステル塩、高級アルコールリン酸エステル塩、高級アルコールＥＯ付加物リン酸エステル塩およびベタイン型両性界面活性剤から選ばれた少なくとも一種であること、
水溶性ポリエーテル変性シリコーンが、全油剤中に６５〜９５重量％含有されること、
モノフィラメントを走行糸式摩擦係数試験機に供し、走行速度５０ｍ／分、且つ一次側張力０．２ｇ／ｄの条件下で測定した糸／金属間動摩擦係数が０．３〜０．７であり、走行速度８００ｍ／分、且つ一次側張力０．３ｇ／ｄの条件下でモノフィラメントを鰐口タイプのセラミック製ストレージテンサーからなる摩擦体に１０分間接触通過させた際の摩擦体に堆積したモノフィラメントの削れ量が２０．０ｍｇ以下であること、
合成樹脂モノフィラメントが、ポリアミド樹脂、ポリエステル樹脂、ポリフェニレンサルファイド樹脂、ポリオレフィン樹脂およびフッ素樹脂から選ばれた少なくとも一種からなること、
直径が０．０５〜２．０ｍｍであること、
がいずれも好ましい条件として挙げられ、これらの条件を満たすことにより、さらに優れた効果を取得することができる。
【００１２】
また、本発明の工業用織物、特に抄紙用織物は、上記モノフィラメントを構成素材の少なくとも一部に使用したことを特徴とする。
【発明の効果】
【００１３】
本発明のモノフィラメントは、表面に付着した油剤が脱落しにくく、かつ削れに強いなどの優れた性能を有するため、このモノフィラメントを使用して工業用織物を製織した場合には、整経や製織がしやすくなり、さらに得られた工業用織物は織面品質が優れるなどの特徴を発揮する。
【発明を実施するための最良の形態】
【００１４】
以下に、本発明についてさらに詳しく説明する。
【００１５】
本発明のモノフィラメントは、合成樹脂製モノフィラメントの表面に分子量が４００〜４０００である水溶性ポリエーテル変性シリコーンとこの水溶性ポリエーテル変性シリコーン以外の界面活性剤とからなる油剤が０．００１〜０．１５重量％付着していることを特徴とする。
【００１６】
まず、本発明のモノフィラメントに使用する油剤は、水溶性ポリエーテル変性シリコーンと水溶性ポリエーテル変性シリコーン以外の界面活性剤とからなることが必要である。
【００１７】
これは、水溶性ポリエーテル変性シリコーンのみからなる油剤をモノフィラメントの表面に付着させると、製織工程上の糸道の材質（特にアルミナ、セラミックなど）によっては、糸道との接触によりモノフィラメントが帯電しやすくなり、ゴミや埃などを付着して整経や製織に支障をきたす場合があるからであり、逆に水溶性ポリエーテル変性シリコーン以外の界面活性剤のみからなる油剤を使用した場合は、モノフィラメントの表面平滑性が低くなるため、モノフィラメントと糸道との滑りが悪くなり、整経や製織がしにくくなるからである。
【００１８】
ここで、水溶性ポリエーテル変性シリコーンとは、親水性のポリオキシアルキレンを疎水性のジメチルシリコーンに導入したシリコーン系高分子界面活性剤であり、ポリアルキレンがジメチルシリコーンに導入する位置によって、構造上、側鎖変性、両末端変性、片末端変性、両末端側鎖変性などがある。また、ジメチルシリコーンの重合度、ポリアルキレンの分子量および変性率を変えることにより、低分子量・低粘度の液状のものから高分子量・高粘度のペーストまたは固体状のものが数多く知られている。
【００１９】
しかし、本発明に使用する水溶性ポリエーテル変性シリコーンの分子量は４００〜４０００であることが必要であり、さらには５００〜３６００であることが好ましい。
【００２０】
この様な分子量を有する水溶性ポリエーテル変性シリコーンの具体例としては、東レ・ダウコーニング・シリコーン社製のＢＹ１６−０００８、ＢＹ１６−０３６、ＢＹ１６−０２７、ＢＹ１６−０３８、ＳＨ３７４９、ＳＨ３７４８、ＳＦ８４１０等が挙げられる。
【００２１】
これは、水溶性ポリエーテル変性シリコーンの分子量が上記範囲を下まわると、油剤の極圧性（油膜強度）が低くなることに起因して、モノフィラメントの表面が直接糸道に接触しやすくなり、この結果、油剤が脱落したり、モノフィラメントが削れたりして、整経や製織に影響を及ぼす場合があるからである。
【００２２】
逆に、水溶性ポリエーテル変性シリコーンの分子量が上記範囲を上まわると、油剤の粘度が高くなり、その結果、モノフィラメントと糸道との摩擦が高くなるため、かえって油剤が脱落しやすくなるばかりか、糸道に付着した油剤が粘着性を帯びているため、整経や製織がしにくくなり、さらには付着した油剤を清掃するために手間と時間が必要となるなど、様々な問題が発生しやすくなるからである。
【００２３】
一方、本発明で使用する水溶性ポリエーテル変性シリコーン以外の界面活性剤については特に限定はされないが、脂肪族スルホン酸塩、高級アルコール硫酸エステル塩、高級アルコールＥＯ付加物硫酸エステル塩、高級アルコールリン酸エステル塩、高級アルコールＥＯ付加物リン酸エステル塩およびベタイン型両性界面活性剤などの使用が好ましく、中でも高級アルコールリン酸エステル塩やベタイン型両性界面活性剤の使用がより好ましい。
【００２４】
さらに、本発明で使用する油剤の付着量は、０．００１〜０．１５重量％であることが必要であり、さらには０．００５〜０．１０重量％であることが好ましい。
【００２５】
これは、油剤の付着量が上記範囲を下まわると、油剤の表面張力が大きくなるためにモノフィラメントの表面に油剤膜が形成しにくくなり、その結果、モノフィラメントと糸道との摩擦が高くなって、かえって油剤が脱落したり、モノフィラメントが削れたりする場合が生じるからである。
【００２６】
逆に、油剤の付着量が上記範囲を上まわると、モノフィラメントに対して固形分付着量が多くなり、その結果、油剤が脱落したり、モノフィラメントが削れたりしやすくなるからである。
【００２７】
さらにまた、本発明で使用する油剤においては、水溶性ポリエーテル変性シリコーンが、全油剤中に６５〜９５重量％、特に７０〜９０重量％含有されることが好ましい。
【００２８】
これは、水溶性ポリエーテル変性シリコーンの含有量が上記範囲を下まわると、モノフィラメントの表面が滑りにくくなるため、整経や製織がしにくくなるからであり、逆に、上記範囲を上まわる場合は、製織工程上の糸道の材質によっては、糸道との接触によりモノフィラメントが帯電しやすくなり、ゴミや埃などを付着して整経や製織がしにくくなるからである。
【００２９】
なお、本発明のモノフィラメントにおいては、モノフィラメントを走行糸式摩擦係数試験機に供し、走行速度５０ｍ／分、且つ一次側張力０．２ｇ／ｄの条件下で測定した糸／金属間動摩擦係数が０．３〜０．７、さらには０．４〜０．６であることが、抄紙用織物などの工業用織物用途に特に適したモノフィラメントとなることから好ましい。
【００３０】
これは、糸／金属間動摩擦係数が上記範囲を下まわると、モノフィラメントの表面が滑りやすくなるため、整経工程でモノフィラメントをビームに巻いて整経する際に、一定張力かつ均等に巻くことが難しくなりやすいからであり、逆に、糸／金属間動摩擦係数が上記範囲を上まわると、モノフィラメントの表面が滑りにくくなるため、モノフィラメントを使用して工業用織物を製織する際に、モノフィラメントの解舒張力が高くなり、モノフィラメントが切れたり、削れたりするなど、様々な問題が発生しやすくなるからである。
【００３１】
また、本発明のモノフィラメントにおいては、走行速度８００ｍ／分、且つ一次側張力０．３ｇ／ｄの条件下でモノフィラメントを鰐口タイプのセラミック製ストレージテンサーからなる摩擦体に１０分間接触通過させた際の摩擦体に堆積したモノフィラメントの削れ量が２０．０ｍｇ以下であることが好ましく、さらには１０．０ｍｇであることがより好ましい。
【００３２】
これは、モノフィラメントの削れ量が上記範囲を上まわると、糸道に削れカスが堆積しやすくなるため、整経や製織がしにくくなるからである。
【００３３】
さらに、本発明のモノフィラメントは、工業用織物用途として優れた物理特性を発揮することができるとの理由から、ポリカプラミド（ナイロン６）、ポリヘキサメチレンアジパミド（ナイロン６６）、ポリヘキサメチレンセバカミド（ナイロン６１０）、ポリヘキサメチレンドデカミド（ナイロン６１２）、ナイロン４６、ナイロンＭＤＸ６、ナイロン１１、ナイロン１２、ポリ（カプラミド／ヘキサメチレンアジパミド）共重合体（ナイロン６／６６）およびポリ（カプラミド／ラウラミド）共重合体（ナイロン６／１２）などのポリアミド樹脂、ポリエチレンテレフタレート、ポリブチレンテレフタレート、ポリプロピレンテレフタレート、ポリエチレンナフタレートなどのポリエステル樹脂、ポリフェニレンサルファイド樹脂、ポリエチレンおよびポリプロピレンなどのポリオレフィン樹脂、およびテトラフルオロエチレン／パーフルオロアルコキシルビニルエーテル共重合体、テトラフルオロエチレン／ヘキサフルオロプロピレン共重合体、テトラフルオロエチレン／エチレン共重合体、ポリビミリデンフロライド、テトラフルオロエチレン−ヘキサフルオロプロピレン−ビニリデンフロライト共重合体などのフッ素樹脂から選ばれた少なくとも一種からなることが好ましい。
【００３４】
なお、上記ポリエチレンテレフタレートおよびポリブチレンテレフタレートは、そのジカルボン酸成分であるテレフタル酸の一部をイソフタル酸、２，６−ナフタレンジカルボン酸、１，４−シクロヘキサンジカルボン酸、アジピン酸、セバシン酸、ダイマー酸、およびスルホン酸金属塩置換イソフタル酸などで置き換えたものでもよく、またグリコール成分であるエチレングリコールまたは１，４−ブタンジオールの一部をジエチレングリコール、ネオペンチルグリコール、１，４−シクロヘキサンジオール、１，４−シクロヘキサンジメタノール、およびポリアルキレングリコールなどで置き換えたものであってもよい。
【００３５】
また、本発明に使用するポリフェニレンサルファイド樹脂としては、ｐ−フェニレンサルファイド単位やｍ−フェニレンサルファイド単位を繰り返し単位とするものが挙げられるが、特に繰り返し単位の９０％以上がｐ−フェニレンサルファイド単位からなるものが好ましい。
【００３６】
さらに、本発明のモノフィラメントには、本発明の効果を阻害しない範囲であれば、酸化チタン、酸化ケイ素、炭酸カルシウム、チッ化ケイ素、クレー、タルク、カオリンおよびジルコニウム酸などの各種無機粒子や、架橋高分子粒子および各種金属粒子などの粒子類、抗酸化剤、金属イオン封鎖剤、イオン交換剤、着色防止剤、帯電防止剤、各種着色剤、ワックス類、シリコーンオイル、各種界面活性剤および各種強化繊維類などが添加されていてもよい。
【００３７】
さらにまた、本発明のモノフィラメントの直径は０．０５〜２．０ｍｍの範囲にあることが好ましく、さらには０．１〜１．０ｍｍの範囲にあることがより好ましい。
【００３８】
ここで、本発明のモノフィラメントは、特に特別な方法で製造する必要はなく、例えば、合成樹脂を公知の溶融紡糸機に供給して溶融混練した後、冷却固化、延伸および熱セットを行い、最後にモノフィラメントの表面に油剤を付着する方法で得ることができる。
【００３９】
そして、モノフィラメントの表面に油剤を付着させる方法としては、公知の付着方法、例えばローラー給油法、ミスト給油法、ガイド給油法および浸漬給油法などの方法を挙げることができるが、本発明においては、油剤の付着量などの各種条件に応じて、これらの方法を適宜採用すると良い。
【００４０】
こうして得られた本発明のモノフィラメントは、表面に付着した油剤が脱落しにくく、かつ削れに強いなどの優れた性能を有するため、このモノフィラメントを使用して工業用織物を製織した場合には、整経や製織がしやすいなどの効果を発揮することができる。
【００４１】
また、本発明のモノフィラメントによれば、整経や製織の際に、モノフィラメントが切れたり解舒張力に異常が発生したりすることがないため、織面品質に優れた工業用織物を得ることができる。
【実施例】
【００４２】
以下、実施例に基づいて本発明のモノフィラメントおよび工業用織物をさらに詳しく説明するが、本発明のモノフィラメントおよび工業用織物は何らこれらに限定されるものではない。
【００４３】
なお、実施例におけるモノフィラメントの各種物性測定および評価は次の方法で行った。
【００４４】
（１）糸／金属間動摩擦係数
モノフィラメントを走行糸式摩擦係数試験機（エイコー測定器社製）に供し、走行速度５０ｍ／分、且つ一次側張力０．２ｇ／ｄの条件下で測定した。
【００４５】
（２）モノフィラメントの削れ量
モノフィラメントを鰐口タイプのセラミック製ストレージテンサーからなる摩擦体に速度８００ｍ／分、且つ一次側張力０．３ｇ／ｄの条件下で１０分間接触通過させた後、擦過体上に堆積した削れカスの量（ｍｇ）を測定した。
【００４６】
（３）織面状態
実際に高速織機を使用して抄紙ワイヤーを作成し、得られた抄紙ワイヤー表面の織密度の状態を目視で確認し、次の３つの基準で評価した。
○：モノフィラメントのすわりがよく、規定の織密度に仕上がっていた、
△：モノフィラメントのすわりがよく、ほぼ規定の織密度に仕上がっていた、
×：モノフィラメントのすわりが悪く、規定の織密度に仕上がらなかった。
【００４７】
（４）製織性評価
上記抄紙ワイヤーを製織するに際しての製織性を、次の３つの基準で評価した。
○：筬、シャトルなどにおいて、モノフィラメントの通過性は至って良好であった、
△：筬、シャトルなどにおいて、モノフィラメントの通過性に問題はなかった、
×：筬、シャトルなどにおいて、モノフィラメントの通過性は良くなかった。
【００４８】
（５）ポリエチレンテレフタレートモノフィラメントの溶融紡糸
ポリエチレンテレフタレートのチップ（東レ（株）社製  Ｔ７０１Ｔ、以下ＰＥＴと称す）をエクストルーダー型溶融紡糸機に供給し、溶融混練して紡糸口金からＰＥＴの溶融物を押し出した後、冷却固化して未延伸糸を得た。その後、この未延伸糸を温度２２０℃、且つ５．２倍の条件で延伸し、さらに温度２４０℃、且つ０．９５倍の条件で熱セットを行い、直径０．２５ｍｍのＰＥＴモノフィラメントを得た。そして、このＰＥＴモノフィラメントに各種油剤を付着させて、各種物性測定および評価を行った。
【００４９】
（６）ナイロン６モノフィラメントの溶融紡糸
ナイロン６のチップ（東レ（株）社製  Ｍ１０２１Ｔ）をエクストルーダー型溶融紡糸機に供給し、溶融混練して紡糸口金からのナイロン６の溶融物を押し出した後、冷却固化して未延伸糸を得た。その後、この未延伸糸を温度１３０℃、且つ４．７倍の条件で延伸し、さらに温度１８０℃、且つ０．９３倍の条件で熱セットを行い、直径０．２５ｍｍのナイロン６モノフィラメントを得た。そして、このナイロン６モノフィラメントに各種油剤を付着させて、各種物性測定および評価を行った。
【００５０】
（７）ポリフェニレンサルファイドモノフィラメントの溶融紡糸
ポリフェニレンサルファイドのチップ（東レ（株）社製  Ｅ２０８０、以下ＰＰＳと称す）をエクストルーダー型溶融紡糸機に供給し、溶融混練して紡糸口金からのＰＰＳの溶融物を押し出した後、冷却固化して未延伸糸を得た。その後、この未延伸糸を温度１６０℃、且つ４．２倍の条件で延伸し、さらに温度１４０℃、且つ１．０倍の条件で熱セットを行い、直径０．２５ｍｍのＰＰＳモノフィラメントを得た。そして、このＰＰＳモノフィラメントに各種油剤を付着させて、各種物性測定および評価を行った。
【００５１】
（８）ポリプロピレンモノフィラメントの溶融紡糸
ポリプロピレンのチップ（チッソ社製  チッソポリプロＡ５０１４、以下ＰＰと称す）をエクストルーダー型溶融紡糸機に供給し、溶融混練して紡糸口金からのＰＰの溶融物を押し出した後、冷却固化して未延伸糸を得た。その後、この未延伸糸を温度１４５℃、且つ８．０倍の条件で延伸し、さらに温度４０℃、且つ０．９９倍の条件で熱セットを行い、直径０．２５ｍｍのＰＰモノフィラメントを得た。そして、このＰＰモノフィラメントに各種油剤を付着させて、各種物性測定および評価を行った。
【００５２】
（９）テトラフルオロエチレン／エチレン共重合体モノフィラメントの溶融紡糸
テトラフルオロエチレン／エチレン共重合体のチップ（旭硝子社製  フルオンＥＴＦＥ−Ｃ８８ＡＸＰ、以下ＥＴＦＥと称す）をエクストルーダー型溶融紡糸機に供給し、溶融混練して紡糸口金からのＥＴＦＥの溶融物を押し出した後、冷却固化して未延伸糸を得た。  その後、この未延伸糸を温度１５０℃、且つ４．８倍の条件で延伸し、さらに温度１６０℃、且つ０．９３倍の条件で熱セットを行い、直径０．２５ｍｍのＥＴＦＥモノフィラメントを得た。そして、このＥＴＥＦモノフィラメントに各種油剤を付着させて、各種物性測定および評価を行った。
【００５３】
（１０）水溶性ポリエーテル変性シリコーン
実施例において、水溶性ポリエーテル変性シリコーンとして次のものを使用した。
・分子量３００：ＧＥ東芝シリコーン社製  ＫＦ６４０
・分子量５５０：東レ・ダウコーニング・シリコーン社製  ＢＹ１６−００５
・分子量３５００：東レ・ダウコーニング・シリコーン社製  ＢＹ１６−００８
・分子量８０００：東レ・ダウコーニング・シリコーン社製  ＢＹ１６−０３８
【００５４】
［実施例１〜１１、比較例１〜６］
まず、表１に示すような重量組成からなる油剤を用意した。そしてオイリングローラーを使用して、油剤付着量が０．０３重量％となるように各種油剤をＰＥＴモノフィラメントの表面に付着させた。
【００５５】
［実施例１２〜１５］
ＰＥＴモノフィラメントをナイロン６、ＰＰＳ、ＰＰおよびＥＴＦＥモノフィラメント
に代えたこと以外は、実施例５と同じ条件で油剤を各種モノフィラメントの表面に付着させた。
【００５６】
［実施例１６〜１７］
油剤付着量を表１に示すように変更したこと以外は、実施例５と同じ条件でＰＥＴモノフィラメントの表面に油剤を付着させた。  
【００５７】
［比較例７］
油剤を付着させることなくＰＥＴモノフィラメントをそのまま使用した。
【００５８】
［比較例８］
油剤付着量を表１に示すように増やしたこと以外は、実施例５と同じ条件でＰＥＴモノフィラメントの表面に油剤を付着させた。  
【００５９】
以上、各実施例および比較例で得られた結果を表１に併せて記載する。
【００６０】
【表１】
2007270363.tif 000002
【００６１】
表１の結果から明らかなように、本発明のモノフィラメント（実施例１〜１７）は、油剤が脱落しにくく、且つ適度な滑りを有するため、モノフィラメントが削れにくく、製織性に優れたものであることが分かる。また、本発明のモノフィラメントを使用して抄紙ワイヤーを製織した場合には、織面状態が極めて良好で、品質の高い抄紙ワイヤーが得られることが分かる。これに対し、本発明の条件を満たさないモノフィラメント（比較例１〜８）は、油剤が脱落しやすく、且つ適度な滑りを持たないため、モノフィラメントが削れやすく、その結果、製織しにくいものであることが分かる。また、このモノフィラメントを使用して抄紙ワイヤーを製織した場合には、織面状態が良くなく、品質に欠けた抄紙ワイヤーが得られることが分かる。
【産業上の利用可能性】
【００６２】
以上説明したように、本発明のモノフィラメントは、表面に付着した油剤が脱落しにくく、かつ削れに強いなどの優れた性能を有するため、このモノフィラメントを使用して工業用織物を製織した場合には、整経や製織がしやすくなり、整経や製織がしやすくなるなどの優れた効果を発揮する。そして、本発明のモノフィラメントを、抄紙ドライヤーキャンバス、抄紙ワイヤーや各種フィルターなどの抄紙用織物を始め、各種フィルターやコンベアベルト等といった各種工業用織物に使用した場合には、織面品質に優れた工業用織物が得られる。